(57)【要約】      （修正有）【課題】保温保冷に優れた包装用紙袋を提供する。【解決手段】原反紙および断熱シートからなり、前記断熱シートで囲まれた内部空間４１と、前記内部空間の一側末端に設けられた開口部４１とを備える。より詳細には、印刷層が形成された原反紙と断熱シートが一体化した包装用紙袋であり、前記断熱シートは、発泡フォーム層と、金属層と、基材層とを含む。【選択図】図１
2017036087.tif 000002
【特許請求の範囲】
【請求項１】
印刷層が形成された原反紙および断熱シートからなり、
前記断熱シートで囲まれた内部空間と、前記内部空間の一側末端に設けられた開口部と、を備えた包装用紙袋であって、
前記断熱シートは、発泡フォーム層と、金属層と、基材層とを含む、保温保冷に優れた包装用紙袋。
【請求項２】
断熱シートが、原反紙の一面に発泡フォーム層、金属層および基材層が順に積層されたものである、請求項１に記載の保温保冷に優れた包装用紙袋。
【請求項３】
断熱シートが、原反紙の一面に基材層、金属層および発泡フォーム層が順に積層されたものである、請求項１に記載の保温保冷に優れた包装用紙袋。
【請求項４】
基材層が、ポリエステル系樹脂およびポリプロピレン系樹脂から選択されるいずれか一つまたは二つ以上のものからなる、請求項１に記載の保温保冷に優れた包装用紙袋。
【請求項５】
断熱シートが、発泡フォーム層の外層に設けられた保護層をさらに含む、請求項３に記載の保温保冷に優れた包装用紙袋。
【請求項６】
保護層が、密度が０．９４〜０．９７ｇ／ｃｍ３である高密度ポリエチレンおよびポリエステル系樹脂から選択されるいずれか一つまたは二つ以上のものからなる、請求項５に記載の保温保冷に優れた包装用紙袋。
【請求項７】
金属層が、アルミニウム、ステンレス鋼、金、銀、銅、亜鉛、ニッケル、白金、チタンおよびこれらの混合物からなる群から選択される金属層である、請求項１に記載の保温保冷に優れた包装用紙袋。
【請求項８】
発泡フォーム層が、ポリエチレン、ポリプロピレン、ポリスチレン、ポリウレタン、エチレン−プロピレン−ジエンターポリマー合成ゴム、熱可塑性エラストマー、エチレンビニルアセテート樹脂、ネオプレンゴム、スチレン−ブタジエンゴムおよびニトリル−ブタジエンゴムからなるポリオレフィンから選択されるいずれか一つ以上の成分を発泡させて形成されたものである、請求項１に記載の保温保冷に優れた包装用紙袋。
【請求項９】
原反紙が、坪量が５０〜２００ｇ／ｍ２である、請求項１に記載の保温保冷に優れた包装用紙袋。
【請求項１０】
断熱シートが原反紙の一面に非接着で一体化したものである、請求項１に記載の保温保冷に優れた包装用紙袋。
【請求項１１】
開口部が、繰り返して開閉する閉鎖手段を備える、請求項１に記載の保温保冷に優れた包装用紙袋。
【発明の詳細な説明】
【技術分野】
【０００１】
本発明は、保温および保冷性能だけでなく、印刷適性に優れ、且つ環境にやさしく、コストダウンが可能な保温保冷用包装紙袋およびその製造方法に関する。
【背景技術】
【０００２】
材料または食品の鮮度を維持するための保管や配達に使用される包装手段は、断熱機能を有する包装紙を用いるものである。例えば、氷菓子類、肉類、魚などの食品類や調理された飲食の場合、購入する時間または購入後の移動時間がかかり、内容物の温度が変化するにつれて変質する問題がある。そのため、内容物を収納するための別の保冷または保温機能が付与された包装手段を必要とする。
【０００３】
このような包装手段は、内容物を安全に移動するために提供されるものであり、保温または保冷機能以外に携帯が容易で、特に安価で経済的なことが求められる。
【０００４】
一般的に、市販の保温または保冷機能を有する包装手段としては、不織布や生地を用いたカバン状のものがあり、これらは容積が大きく重量感があるため携帯性に劣る。さらに、不織布や生地を用いることから容器の外部に印刷が必要な場合に印刷物に接着剤を用いて接着させたり、ステッカー状の印刷物を不織布や生地に貼り付けたり別の工程が求められて、生産性が著しく低下するだけでなく、コストが大幅に上昇する問題点がある。
【０００５】
他の形態として保温または保冷機能を有する包装紙は、自動生産が可能な合成樹脂フィルムに発泡されたポリエチレンや銀箔を貼り合わせる方式で断熱フィルムを製造し、これを巻き取り、ロールを用いて大量生産しているが、このような包装紙は、単純に両辺を貼り合わせることで単純に包装の役割のみを行うため、内部容量が非常に狭小で取り扱いが容易でない。また、前記包装紙に印刷工程を適用する際に紙に比べて工程が複雑でコストが上昇し、合成樹脂フィルムと接着する発泡ポリエチレンや銀箔などが剥離しやすくて耐久性が著しく低下するという問題点がある。このような問題点以外にも、使用後のリサイクルが容易でなく環境にやさしくないという欠点がある。さらに、近年、買い物客の需要に応じて単純に包装紙の水準を超えてショッピングバッグのような包装用バッグに対する需要が求められている。
【先行技術文献】
【特許文献】
【０００６】
【特許文献１】韓国公開特許２０１１‐００７１２６２号（２０１１年０６月２９日）
【発明の概要】
【発明が解決しようとする課題】
【０００７】
本発明は、前記のような問題点を解決するために導き出されたものであり、保温および保冷性能に優れ、特に、取り扱い性、耐久性および印刷適性を著しく向上させることができる包装用紙袋を提供することを目的とする。
【０００８】
また、本発明は、原反紙を用いて保温保冷機能が付与された包装用バッグの生産性を著しく向上させることができ、薄い厚さにもかかわらず、卓越した保管性および断熱性能を有する包装用紙袋を提供することを目的とする。
【０００９】
また、本発明は、原反紙を容易に分離できることからリサイクル性を極大化することができる環境にやさしい包装用紙袋を提供することを目的とする。
【課題を解決するための手段】
【００１０】
前記のような目的を達成するために、本発明は、印刷層が形成された原反紙および断熱シートからなり、前記断熱シートで囲まれた内部空間と、前記内部空間の一側末端に設けられた開口部と、を備えた包装用紙袋を提供する。この際、前記断熱シートは、発泡フォーム層と、金属層と、基材層と、を含むことを特徴とする保温保冷に優れた包装用紙袋を提供する。
【００１１】
具体的に、本発明の一実施例による包装用紙袋において、断熱シートは、原反紙の一面に発泡フォーム層、金属層および基材層が順に積層されたものであることができる。
【００１２】
また、本発明に係る包装用紙袋は、他の一様態において、前記断熱シートは、原反紙の一面に基材層、金属層および発泡フォーム層が順に積層されたものであることができる。
【００１３】
本発明の一実施例による包装用紙袋において、前記基材層は、ポリエステル系樹脂およびポリプロピレン系樹脂から選択されるいずれか一つまたは二つ以上のものからなることができる。
【００１４】
本発明の一実施例による包装用紙袋において、前記断熱シートは、発泡フォーム層の外層に設けられた保護層をさらに含むことができる。
【００１５】
この際、前記保護層は、密度が０．９４〜０．９７ｇ／ｃｍ３である高密度ポリエチレンおよびポリエステル系樹脂から選択されるいずれか一つまたは二つ以上のものからなることができる。
【００１６】
本発明の一実施例による包装用紙袋において、前記金属層は、アルミニウム、ステンレス鋼、金、銀、銅、亜鉛、ニッケル、白金、チタンおよびこれらの混合物からなる群から選択されることができる。
【００１７】
本発明の一実施例による包装用紙袋において、前記発泡フォーム層は、ポリエチレン、ポリプロピレン、ポリスチレン、ポリウレタン、エチレン−プロピレン−ジエンターポリマー合成ゴム、熱可塑性エラストマー、エチレンビニルアセテート樹脂、ネオプレンゴム、スチレン−ブタジエンゴムおよびニトリル−ブタジエンゴムからなるポリオレフィンから選択されるいずれか一つ以上の成分を発泡させて形成されたものであることができる。
【００１８】
本発明の一実施例による包装用紙袋において、前記原反紙は、坪量が５０〜２００ｇ／ｍ２であることができる。
【００１９】
本発明の一実施例による包装用紙袋は、断熱シートが原反紙の一面に非接着で一体化したものであることができる。
【００２０】
本発明の一実施例による包装用紙袋において、前記開口部は、繰り返して開閉する閉鎖手段を備えることができる。
【発明の効果】
【００２１】
本発明に係る保温保冷性能に優れた包装用紙袋は、従来のポリエチレン発泡フィルムのような包装紙とは異なり、耐久性に優れ、ショッピングバッグのような形態を提供することで取り扱い性を高めることができ、印刷適性および保温保冷性能を著しく向上させることができるという利点がある。
【００２２】
また、本発明に係る保温保冷性能に優れた包装用紙袋は、従来の包装紙に比べて厚さを著しく減少させることができ、薄い厚さを有しているにもかかわらず優れた保温保冷性能および耐久性を具現することができるという利点がある。
【００２３】
特に、厚さに対する保管性および断熱性能を著しく向上させることができるという利点がある。
【００２４】
また、本発明に係る保温保冷性能に優れた包装用紙袋は、従来のポリエチレンを使用した製造工程に比べて工程が単純で、工程上の生産速度を高めることができることからコストダウンを図ることができ、経済的な利点がある。
【００２５】
さらに、使用後、容易に分離できる原反紙を使用することでリサイクル性を極大化することができるという利点がある。
【図面の簡単な説明】
【００２６】
【図１】本発明の一実施例による保温保冷性能に優れた包装用紙袋を簡単に示す図である。
【図２】本発明の一実施例による保温保冷性能に優れた包装用紙袋のバッグ形態を示す図である。
【図３】本発明の一実施例による保温保冷性能に優れた包装用紙袋のシートの積層構造（Ａ−Ａ´）を示す図である。
【図４】本発明の一実施例による保温保冷性能に優れた包装用紙袋のシートの積層構造（Ａ−Ａ´）を示す図である。
【図５】本発明の一実施例による保温保冷性能に優れた包装用紙袋のシートの積層構造（Ａ−Ａ´）を示す図である。
【発明を実施するための形態】
【００２７】
以下、添付の図面を参照して、本発明の保温保冷性能に優れた包装用紙袋について詳細に説明する。以下に紹介される図面は当業者に本発明の思想が充分に伝達されるようにするための例として提供されるものである。また、使用される技術用語および科学用語において他の定義がない限り、本発明が属する技術分野において通常の知識を有する者が通常理解している意味を有する。
【００２８】
本発明の発明者らは、保温保冷性能が求められる材料または食品などの保管、移動、包装のための包装手段である包装紙または包装容器の場合、製造工程が複雑で生産性に劣り、製造コストが高くて非経済的なだけでなく、取り扱い性、保管性およびリサイクル性、特に印刷適性が著しく低い問題点を認識し、これを改善するために鋭意研究を重ねた結果、原反紙および断熱シートからなり、前記断熱シートで囲まれた内部空間を備える包装用紙袋として、断熱シートは、発泡フォーム層と、金属層と、基材層と、を含むことを特徴とする保温保冷用包装用紙袋を提供することにより、原反紙の上部面に印刷層を容易に形成することができ、印刷適性に優れ、生産性およびコストダウンの相乗効果を極大化することができ、取り扱いが容易で、リサイクル性を高め、且つ優れた保温保冷性能および耐久性を具現することを見出し、本発明を完成するに至った。
【００２９】
本発明に係る保温保冷性能に優れた包装用紙袋は、印刷層が形成された原反紙と断熱シートからなり、前記断熱シートで囲まれた内部空間を形成し、その一側末端の適当な部分に開口部を備えてショッピングバッグのような形態を具現する。この際、前記原反紙は、印刷層が形成されたものを意味するが、必ずしも印刷層が形成されたものではなく、印刷層が形成されていないものを含み、原反紙の上部面に印刷層を容易に形成することができるものであれば良い。すなわち、本発明において、印刷層は、情報公開のために表記されるものを含み、使用者の選択によるものであってもよい。
【００３０】
本発明に係る包装用紙袋は、内部空間が断熱シートで囲まれており、内容物の温度変化を最小化することで優れた保温保冷性能を具現することができる。前記断熱シートは、発泡フォーム層と、金属層と、基材層と、を含むものであり、これらの積層順序は具現しようとする効果のために重要である。
【００３１】
本発明に係る包装用紙袋の一様態は、原反紙とその一面に発泡フォーム層、金属層および基材層が順に積層された断熱シートが一体化したものである。このように断熱シートと一体化した包装用紙袋は、内部空間が断熱シートで囲まれ、内部空間に収納された内容物の表面から伝わる輻射熱を遮断または反射することにより内部熱を留める効果を極大化することができる。また、内部熱の対流効果により窮極的に保温および保冷性能を向上させることができる。特に、包装用紙袋内に存在する熱が内部に留まるようにする効果が、前記熱を外部に奪われることより優れ、内部空間に収納された内容物が高い温度条件である場合にさらに好ましい。すなわち、原反紙と一体化した断熱シートにおいて、原反紙の一面に発泡フォーム層、金属層および基材層が順に積層される場合、保冷性能を具現することは言うまでもなく、保温性能効果の具現においてより好ましい。
【００３２】
本発明に係る包装用紙袋の他の様態としては、原反紙とその一面に基材層、金属層および発泡フォーム層が順に積層された断熱シートと一体化したものである。これは、外気から内部空間に収納された内容物の温度変化を最小化することができるように積層したものであって、前記基材層の下端の金属層は、紙と対面しながら外部からの熱を遮断し、これと同時に内部空間が発泡フォーム層で囲まれて前記内容物の温度が上がることを最小化することができる。これは、基材層と金属層、金属層と発泡フォーム層が積層されて具現することができるものであり、基材層および発泡フォーム層内に金属粒子が含有されたり、基材層および発泡フォーム層の一部面に金属からなる面が含まれたりすることとは異なる。
【００３３】
前記原反紙と一体化した断熱シート上の原反紙の一面に基材層、金属層および発泡フォーム層が順に積層されることにより、保温性能を具現することは言うまでもなく保冷性能効果の具現においてより好ましい。
【００３４】
前記原反紙の一面に基材層、金属層および発泡フォーム層が順に積層されて一体化した包装用紙袋は、発泡フォーム層の外層に設けられた保護層をさらに含むことができる。保護層は、基材層とは別に、内部空間に貯蔵される内容物によって断熱シートが損傷することを防止することができる。すなわち、内部の発泡フォーム層および金属層を保護して耐久性を向上させることができ、隣接した原反紙と組み合わせてバッグの形状を維持するためにさらに好ましい。
【００３５】
前記保護層は、特に制限されるものではないが、好ましくは、高密度ポリエチレン（ＨＤＰＥ）を使用することができる。具体的に、前記高密度ポリエチレンは、密度が０．９４〜０．９７ｇ／ｃｍ３、好ましくは０．９５〜０．９６ｇ／ｃｍ３であるものを使用することがより好ましい。前記範囲を満たす場合、包装用紙袋の耐久性および耐衝撃性に優れ、製品外形の形成が容易であることからより好ましい。
【００３６】
本発明において、基材層は、ポリエステル系樹脂およびポリプロピレン系樹脂から選択されるいずれか一つまたは二つ以上のものからなるものを使用することができる。
【００３７】
前記ポリエステル系樹脂は、好ましくは、ポリエチレンテレフタレート、ポリブチレンテレフタレート、ポリトリメチレンテレフタル酸、ポリエチレンナフタレート、ポリエチレンテレフタレートグリコール、ポリシクロヘキサンジメチレンテレフタレートおよびこれらの混合物からなる群から選択されてもよく、必ずしもこれに制限されるものではない。
【００３８】
好ましくは、本発明の基材層は、ポリエチレンテレフタレート（ＰＥＴ）フィルムまたはポリプロピレン（ＰＰ）フィルムであってもよい。
【００３９】
本発明において、金属層は、輻射熱による長波長を遮断または反射し、外気を遮断するためのものである。前記金属層は、アルミニウム、ステンレス鋼、金、銀、銅、亜鉛、ニッケル、白金、チタンおよびこれらの混合物からなる群から選択されるいずれか一つの金属を含むことができ、必ずしもこれに制限されるものではない。
【００４０】
前記金属層は、輻射熱遮断および反射効果により断熱性能をさらに向上させるために遮断層をさらに含むことができる。一様態として、金属層および遮断層を含む断熱フィルムを使用することができ、具体的に、少なくとも一つ以上の金属層および遮断層を含む多層構造として最外層が金属層になるように形成されたものを使用することができる。遮断層としては、特に制限されるものではないが、エポキシ系樹脂を含む組成物を塗布して形成することができる。具体的な一様態として、前記組成物は、エポキシ樹脂、硬化剤および有機溶媒を含む組成物を基材層上にコーティングした後、硬化して形成することができる。この際、前記エポキシ系樹脂は、ビスフェノールＡ型エポキシ樹脂、ビスフェノールＦ型エポキシ樹脂、ノボラック型エポキシ樹脂、環状脂肪族エポキシ樹脂、多官能型アミンエポキシ樹脂、グリシジルアミン型エポキシ樹脂、ダイマー酸変性エポキシ樹脂、ゴム変性エポキシ樹脂、ウレタン変性エポキシ樹脂、臭素化エポキシ樹脂、臭素化フェノキシエポキシ樹脂、水素化ビスフェノールＡ型エポキシ樹脂およびポリオール変性エポキシ樹脂からなる群から選択されてもよく、必ずしもこれに制限されるものではない。
【００４１】
前記断熱フィルムは、特に制限されるものではないが、酸素透過度が０．００１ｃｃ／ｍ２・ｄａｙ（２５℃条件）以下であり、水分透過度が０．０３ｇ／ｍ２・ｄａｙ（２３℃、相対湿度８５％の条件）以下であることが、本発明の目的とする効果を具現するためにさらに好ましい。
【００４２】
本発明において、前記金属層は、一様態として、基材層の上部に金属酸化物を蒸着して形成されることができる。これは、酸素および水蒸気のようなガスを遮断することができるだけでなく、耐久性および柔軟性の相乗効果を具現することができる。このような金属層は、特に制限されるものではないが、好ましくは、アルミニウム箔（aluminum foil）を使用することができる。より好ましくは、アルミニウム酸化物、シリカ酸化物などの金属酸化物を用いて基材層上に蒸着して形成されたものを使用することができる。また、基材層に金属層が蒸着された蒸着フィルムを使用することができる。
【００４３】
この際、金属層の厚さは、特に制限されるものではないが、２，０００Å以下、好ましくは２００Å〜１０００Åであってもよく、効果の面において４００Å〜８００Åであることがより好ましい。
【００４４】
本発明において、発泡フォーム層は、ポリエチレン、ポリプロピレン、ポリスチレン、ポリウレタン、エチレン−プロピレン−ジエンターポリマー合成ゴム（ＥＰＤＭ）、熱可塑性エラストマー（ＴＰＥ）、エチレンビニルアセテート（ＥＶＡ）樹脂、ネオプレンゴム、スチレン−ブタジエンゴム（ＳＢＲ）およびニトリル−ブタジエンゴム（ＮＢＲ）からなる群から選択されるいずれか一つ以上のポリオレフィン成分を発泡させたものであり、発泡フォームシートを金属層上に接着して一体化したものに形成することができる。前記発泡フォーム層は、外気から保温性能を具現し、且つ耐衝撃性、引張強度などの機械的物性を補強して内容物の損傷を防止することは言うまでもなく、長期耐久性をも向上させることができるという利点がある。特に、前記発泡フォーム層は、原反紙との組み合わせにより耐久性および保温保冷性能の相乗効果を具現することができる。さらに、容積感により、原反紙の形態維持特性により形態を維持するとともに重量感を著しく減少させることができるためより好ましい。
【００４５】
本発明に係る包装用紙袋において、原反紙は、紙原反を意味し、特に制限されるものではないが、坪量が５０〜２００ｇ／ｍ２である紙材質のシートであってもよい。前記坪量範囲を満たす場合、性能に対する効率の面においてより好ましい。前記範囲から逸脱する場合、取り扱い性、柔軟性および耐久性が低下することがある。
【００４６】
前記原反紙は、クラフト紙（Kraft paper）であってもよい。前記クラフト紙は、蒸着フィルムおよび発泡フォーム層との組み合わせにより保温保冷性能を極大化し、且つ取り扱い性、保管性および耐久性を向上させることができ、コストの面において経済的であり、リサイクルの面において環境にやさしいという利点がある。
【００４７】
さらに、本発明に係る包装用紙袋は、原反紙を使用して印刷適性を著しく向上させることができ、原反紙の一面に印刷層を形成して容易に印刷を付与することができるため好ましい。特に、別の接着剤や印刷シートを備えたり工程を追加したりする必要がなく、インライン工程上の適用が容易で生産性を著しく向上させることができる。
【００４８】
前記原反紙は、厚さ範囲が制限されるものではないが、コストおよび経済的な面を考慮して厚さを調節することができる。
【００４９】
本発明において、原反紙は、断熱シートとの組み合わせにより相乗効果および長期信頼性を確保することができる。この際、前記原反紙と断熱シートは、非接着で一体化したことを特徴とすることができる。具体的に、前記断熱シートは、原反紙との一体化のために接着剤を使用して接着せず、仕上げのための最小限の接着工程を行うことができる。このように、原反紙と断熱シートが非接着で一体化した包装用紙袋は、前記原反紙と断熱シートとの間の空間をおき、断熱効果を極大化できるという利点がある。
【００５０】
本発明に係る保温保冷性能に優れた包装用紙袋は、一側面に開口部を備え、前記開口部は、繰り返して開閉可能な閉鎖手段を含むことができる。
【００５１】
前記閉鎖手段は、特に制限されるものではないが、接着テープ、合成樹脂ファスナー、ベルクロファスナーなどが挙げられる。好ましくは、接着テープ、ホットメルトリボンを用いた熱融着により開口部を一時的に閉鎖して保温保冷性能を向上させることができる。
【００５２】
図１は本発明の一実施例による保温保冷性能に優れた包装用紙袋を簡単に示す図であり、原反紙および断熱シートからなる紙袋を折り曲げてショッピングバッグのような形態に成形して、内部空間４１が形成された包装用紙袋を製造することができる。この際、ショッピングバッグの上端は携帯を容易にするための手段を備えることができる。図２のように、ハンドル型（handle type、（a））、ダイカット型（die‐cut type、（b））、一般型（c）などに製造することができる。
【００５３】
前記包装用紙袋は、一様態として、原反紙および断熱シートが非接着の状態で一体化したチューブ形態からなり、以降、下部閉鎖部を形成して起立自在な形態に製造することができる。この際、閉鎖部は、底面４２の状態に関係なく、断熱、保温保冷性能および取り扱い性をより容易にするために紙袋を重ね当てることができる。
【００５４】
また、ホットメルトリボンを用いて、熱融着接着が可能な閉鎖手段３１が備えられることができる。
【００５５】
図３は本発明の一実施例による包装用紙袋の積層構造を示す図であり、印刷層１２が形成された原反紙１１および前記原反紙１１の上部に発泡フォーム層２３、金属層２２および基材層２１が順に積層される断熱シートと一体化したものである。
【００５６】
本発明に係る包装用紙袋の他の様態は、図４に示すように、印刷層１２が形成された原反紙１１および前記原反紙１１の上部に順に基材層２１、金属層２２および発泡フォーム層２３が積層される断熱シートと一体化したものである。
【００５７】
また、本発明に係る包装用紙袋の他の様態は、図５に示すように図４による紙袋の発泡フォーム層２３の外層に保護層２４をさらに含み積層される断熱シートと原反紙が一体化したものであってもよい。
【実施例】
【００５８】
以下、本発明を下記の実施例を参照してより具体的に説明する。しかし、これら実施例は、本発明の理解を容易にするためのものであって、これらによって本発明が限定されるものではない。
【００５９】
本発明に係る保温保冷性能に優れた包装紙袋は、一適用例として、移動が必要な食品の鮮度を維持したり出前の物の温度変化を低減したりする分野において使用されることができる。したがって、下記実施例では、食品の移動または配達を考慮して、内容物を前記包装紙袋に保管した後、時間に対する温度変化を観察し、周辺温度は夏と冬をそれぞれ考慮して設定した。
【００６０】
（実施例１）
原反紙（クラフト紙、坪量８０ｇ／ｍ２）の一面に発泡フォーム層、金属層および基材層を順に積層した紙袋を製造した。具体的に、アルミニウムが８００Åの厚さに蒸着された１２μｍのポリエチレンテレフタレート（ＰＥＴ）フィルムおよび前記アルミニウムが蒸着された一面にポリエチレン発泡フォーム（０．９ｍｍ）層をホットプレス（１２０℃）を用いて貼り合わせて断熱シートを製造した後、これを前記積層手順にしたがって原反紙と一体化した紙袋（３６０ｍｍ×２１０ｍｍ×１１５ｍｍ）を製造した。この際、原反紙と断熱シートは、開口部の側面に沿って離間しないように最小限の接着剤を使用して一体化した。次に、図１のようなショッピングバッグ（３６０ｍｍ×２１０ｍｍ×１１５ｍｍ）の形態に折り曲げて包装用紙袋を製造した。
【００６１】
（実施例２）
実施例１とは異なり、原反紙（クラフト紙、坪量８０ｇ／ｍ２）の一面に基材層、金属層および発泡フォーム層を順に積層した紙袋を製造した。具体的に、アルミニウムが８００Åの厚さに蒸着された１２μｍのポリエチレンテレフタレート（ＰＥＴ）フィルムおよび前記アルミニウムが蒸着された一面にポリエチレン発泡フォーム（０．９ｍｍ）層をホットプレス（１２０℃）を用いて貼り合わせて断熱シートを製造した後、これを前記積層手順にしたがって原反紙と一体化した紙袋（３６０ｍｍ×２１０ｍｍ×１１５ｍｍ）を製造した。この際、原反紙と断熱シートは、開口部の側面に沿って離間しないように最小限の接着剤を使用して一体化した。次に、図１のようなショッピングバッグ（３６０ｍｍ×２１０ｍｍ×１１５ｍｍ）の形態に折り曲げて包装用紙袋を製造した。
【００６２】
（比較例１）
断熱シートのない原反紙（クラフト紙、坪量８０ｇ／ｍ２）を使用した以外は、実施例１と同じ条件で内容物の温度変化を測定した後、その結果を下記表１に示した。
【００６３】
（評価）
（１）保温性能の評価
実施例および比較例で製造した包装用紙袋を準備した後、内部に温水（８０℃）を５００ｍｌ充填した容器を入れた後、開口部の上端を折り曲げてステープラーを用いて仕上げ処理した。次に、前記包装用紙袋を冷蔵室（３℃）で１時間３０分間放置し、内容物の温度変化を測定した後、その結果（単位：℃）を下記表１に示した。
【００６４】
（２）保冷性能の評価
実施例および比較例で製造した包装用紙袋を準備した後、内部に冷水（４．２℃）を５００ｍｌ充填した容器を入れた後、開口部の上端を折り曲げてステープラーを用いて仕上げ処理した。次に、前記包装用紙袋を周辺温度変化がほとんどない室内（３０℃、湿度６４％）で１時間３０分間放置し、内容物の温度変化を測定した後、その結果（単位：℃）を下記表２に示した。
【００６５】
【表１】
2017036087.tif 000003
【００６６】
【表２】
2017036087.tif 000004
【００６７】
以上のように本発明では限定された実施例により説明しているが、これは、本発明のより全般的な理解を容易にするために提供されたものであって、本発明は前記の実施例に限定されるものではなく、本発明が属する分野において通常の知識を有する者であれば、このような記載から様々な修正および変形が可能である。
【００６８】
したがって、本発明の思想は上述の実施例に限定されて定められてはならず、後述する特許請求の範囲だけでなく、本特許請求の範囲と均等または等価的な変形のあるすべてのものなどは、本発明思想の範疇に属すると言える。
【符号の説明】
【００６９】
１１  原反紙
１２  印刷層
２１  基材層
２２  金属層
２３  発泡フォーム層
２４  保護層
３１  閉鎖手段
４１  内部空間（開口部）
４２  底面
【図１】
2017036087.tif 000005
【図２】
2017036087.tif 000006
【図３】
2017036087.tif 000007
【図４】
2017036087.tif 000008
【図５】
2017036087.tif 000009
【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
印刷層が形成された原反紙および断熱シートからなり、
前記断熱シートで囲まれた内部空間と、前記内部空間の一側末端に設けられた開口部と、を備えた包装用紙袋であって、
前記断熱シートは、発泡フォーム層と、金属層と、基材層とを含む、保温保冷に優れた包装用紙袋。
【請求項２】
断熱シートが、原反紙の一面に発泡フォーム層、金属層および基材層が順に積層されたものである、請求項１に記載の保温保冷に優れた包装用紙袋。
【請求項３】
断熱シートが、原反紙の一面に基材層、金属層および発泡フォーム層が順に積層されたものである、請求項１に記載の保温保冷に優れた包装用紙袋。
【請求項４】
基材層が、ポリエステル系樹脂およびポリプロピレン系樹脂から選択されるいずれか一つまたは二つ以上のものからなる、請求項１〜３のいずれか一項に記載の保温保冷に優れた包装用紙袋。
【請求項５】
断熱シートが、発泡フォーム層の外層に設けられた保護層をさらに含む、請求項３に記載の保温保冷に優れた包装用紙袋。
【請求項６】
保護層が、密度が０．９４〜０．９７ｇ／ｃｍ３である高密度ポリエチレンおよびポリエステル系樹脂から選択されるいずれか一つまたは二つ以上のものからなる、請求項５に記載の保温保冷に優れた包装用紙袋。
【請求項７】
金属層が、アルミニウム、ステンレス鋼、金、銀、銅、亜鉛、ニッケル、白金、チタンおよびこれらの混合物からなる群から選択される金属層である、請求項１〜６のいずれか一項に記載の保温保冷に優れた包装用紙袋。
【請求項８】
発泡フォーム層が、ポリエチレン、ポリプロピレン、ポリスチレン、ポリウレタン、エチレン−プロピレン−ジエンターポリマー合成ゴム、熱可塑性エラストマー、エチレンビニルアセテート樹脂、ネオプレンゴム、スチレン−ブタジエンゴムおよびニトリル−ブタジエンゴムからなるポリオレフィンから選択されるいずれか一つ以上の成分を発泡させて形成されたものである、請求項１〜７のいずれか一項に記載の保温保冷に優れた包装用紙袋。
【請求項９】
原反紙が、坪量が５０〜２００ｇ／ｍ２である、請求項１〜８のいずれか一項に記載の保温保冷に優れた包装用紙袋。
【請求項１０】
断熱シートが原反紙の一面に非接着で一体化したものである、請求項１〜９のいずれか一項に記載の保温保冷に優れた包装用紙袋。
【請求項１１】
開口部が、繰り返して開閉する閉鎖手段を備える、請求項１〜１０のいずれか一項に記載の保温保冷に優れた包装用紙袋。